【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
下記を含んで成る複合材料：即ち、
ａ）内部を貫通する複数の細孔を有する支持部材；
ｂ）持続的に支持部材の細孔をコートする第一のポリマー層−なお、第一ポリマー層は、親水性及び疎水性の双方を有する−；及び
ｃ）持続的に第一のポリマー層の表面をコートする第二のポリマー層−なお、第二のポリマーは、第一のポリマー層よりも親水性が高い。
【手続補正２】
【補正対象書類名】明細書
【補正対象項目名】０００７
【補正方法】変更
【補正の内容】
【０００７】
又更なる局面において、本発明は、好ましくは水溶液である溶液から一種の材料を除去する方法であって、該材料を含有する水溶液を本明細書において記載する複合材料中を貫流させることから成る前記方法を提供する。
なお別の更なる局面において、本発明は、本明細書において記載する複合材料を含んで成る濾過材料を提供する。
すなわち、本発明は、
［１］下記を含んで成る複合材料：即ち、
ａ）内部を貫通する複数の細孔を有する支持部材；
ｂ）持続的に支持部材の細孔をコートする第一のポリマー層−なお、第一ポリマー層は、親水性及び疎水性の双方を有する；及び
ｃ）持続的に第一のポリマー層の表面をコートする第二のポリマー層−なお、第二のポリマーは、第一のポリマー層よりも親水性が高い、
［２］第一のポリマー層がゲルポリマーである、前記［１］に記載の複合材料、
［３］ゲルポリマーが、実質的に水不溶性であるが水膨潤可能である、前記［２］に記載の複合材料、
［４］ゲルポリマーが、約１２から約４０までの親和性パラメーターｄ０（Ｈ２Ｏ）を有する、前記［２］に記載の複合材料、
［５］ゲルポリマーが、約１２から約２５までの親和性パラメーターｄ０（Ｈ２Ｏ）を有する、前記［２］に記載の複合材料、
［６］第一のポリマー層が、非架橋ポリマーを含んで成る、前記［１］乃至［５］の内のいずれか一項に記載の複合材料、
［７］第一のポリマー層が、架橋ポリマーを含んで成る、前記［１］乃至［５］の内のいずれか一項に記載の複合材料、
［８］ポリマーゲルが、セルロース誘導体、ポリエステル、ポリアミド、ポリアクリ酸エステル、ポリ（エチレン−コ−ビニルアルコール）（ＥＶＡＬ）、ポリ（エチレン−コ−アリルアルコール）、ポリヒドロキシスチレン（ポリ（４−ビニルフェノール））、ポリ（ビニルアルコール）４０％加水分解物（Ｍｏｗｉｏｌ４０−８８）、部分的帯電ポリマー、中性モノマーと帯電モノマーとのコポリマー又は親水性モノマーと疎水性モノマーとのランダムコポリマーである、前記［２］に記載の複合材料、
［９］ゲルポリマーが、酢酸セルロース、酢酸セルロースブチレート、酢酸セルロースプロピオネート、２−ヒドロキシエチルセルロース及びエチルセルロースから成る群から選択されるセルロース誘導体である、前記［８］に記載の複合材料、
［１０］ゲルポリマーが、アセチル化度が約２９から約６１％までである酢酸セルロースである、前記［９］に記載の複合材料、
［１１］ゲルポリマーが、ポリ（エチレンアジペート）、ポリエチレングリコールテレフタレート、ポリ（Ｌ−ラクチド）、ポリ（ＤＬ−ラクチド）及びポリ（ＤＬ−ラクチド−コ−グリコリド）から成る群から選択されるポリエステルである、前記［８］に記載の複合材料、
［１２］ゲルポリマーが、ポリ（ヘキサメチレンアジパミド）（ナイロン６／６）及びポリ（ヘキサメチレンセバカミド）（ナイロン６／１０）から成る群から選択されるポリアミドである、前記［８］に記載の複合材料、
［１３］ゲルポリマーが、ポリ（メタクリル酸２−ヒドロキシエチル）及びポリ（メタクリル酸２−ヒドロキシプロピル）から成る群から選択されるポリアクリル酸エステルである、前記［８］に記載の複合材料、
［１４］ゲルポリマーが、エチレン含量が約２７から約４４モル％までであるポリ（エチレンーコービニルアルコール）である、前記［８］に記載の複合材料、
［１５］ゲルポリマーが、スルホン化ポリ（エーテル−エーテル−ケトン）（Ｓ−ＰＥＥＫ、＜８６％スルホン化）、スルホン化ポリ（フェニレンオキシド）（Ｓ−ＰＰＯ、＜７０％スルホン化）、スルホン化ポリスルホン（Ｓ−ＰＳ；＜７０％スルホン化）、スルホン化ポリ（エーテルスルホン）（ＳＰＥＳ；＜７０％スルホン化）、スルホン化ポリスチレン（ＳＰＳｔ；＜７０％スルホン化）、アミノ化ポリスルホン（＜７０％アミノ化）、アミノ化ポリ（フェニレンオキシド）（Ｑ−ＰＰＯ；＜７０％アミノ化）、アミノ化ポリ（ビニルベンジルクロライド）（ＡＰＶＢ；＜７０％アミノ化）、部分的にプロトン化又はアルキル化したポリ（４−ビニルピリジン）（Ｑ−Ｐ４ＶＰ；＜３０％プロトン化又はアルキル化）から成る群から選択される部分帯電ポリマーである、前記［８］に記載の複合材料、
［１６］ゲルポリマーが、スルホン化ポリ（フェニレンオキサイド）である、前記［１５］に記載の複合材料、
［１７］ゲルポリマーが、中性モノマーと帯電モノマーとのコポリマーであるポリ（エチレンーコーアクリル酸）である、前記［８］に記載の複合材料、
［１８］ゲルポリマーが、一種又はそれ以上の親水性モノマーと一種又はそれ以上の疎水性モノマーとのランダムコポリマーである、前記［８］に記載の複合材料、
［１９］一種又はそれ以上の疎水性モノマーが、アクリル酸ｎ−ヘキシル、メタクリル酸ｎ−ヘプチル、メタクリル酸１−ヘキサデシル、メタクリル酸メチル、スチレン、２、３又は４−メチルスチレン、アクリル酸ｎ−ミリスチル、Ｎ−ｔｅｒｔ−ブチルアクリルアミド、Ｎ−（ｎ−オクタデシル）アクリルアミド、Ｎ−ｔｅｒｔ−オクチルアクリルアミド、メタクリル酸ｎ−オクチル、アクリル酸ｎ−プロピル、メタクリル酸イソプロピル、メタクリル酸ｎ−プロピル、アクリル酸ステアリル、メタクリル酸３，３，５−トリメチルシクロヘキシル、アクリル酸ウンデシル、メタクリル酸ウンデシル、酪酸ビニル、ラウリン酸ビニル、ビニルオクタデシルエーテル、ビニルイソオクチルエーテル、ステアリン酸ビニル、メタクリル酸ｔｅｒｔ−アミル、Ｎ−ベンジルメタクリルアミド、アクリル酸（メタクリル酸）イソ、ｓｅｃ−、ｔｅｒｔ−又はｎ−ブチル、Ｎ−シクロヘキシルアクリルアミド、アクリル酸（メタクリル酸）シクロヘキシル、アクリル酸（メタクリル酸）ｎ−又はイソ―デシル、イタコン酸ジ（ｎ−ブチル）、Ｎ−ジフェニルメチルアクリルアミド、Ｎ−ドデシルメタクリルアミド、メタクリル酸ｎ−ドデシル、メタクリル酸２−エチルブチル、アクリル酸２−エチルヘキシル、Ｎ−エチルメタクリルアミド、アクリル酸イソオクチル、アクリル酸イソトリデシル及びアクリル酸イソボルニルから成る群から選択される、前記［１８］に記載の複合材料、
［２０］一種又はそれ以上の親水性モノマーが、負に帯電したモノマー群を含んで成る、前記［１８］に記載の複合材料、
［２１］一種又はそれ以上の親水性モノマーが、２−アクリルアミド−２−メチルプロパンスルホン酸、スルホン酸ナトリウム、ビニルスルホン酸、アクリルアミドグリコール酸、メタクリル酸、アクリル酸、イタコン酸、２−プロペン−ｓ−スルホン酸、アクリル酸ナトリウム、メタクリル酸２−スルホンエチル、アクリル酸３−スルホプロピル、メタクリル酸３−スルホプロピル、ビニル安息香酸、ビニルスルホン酸、及びアクリル酸２−カルボキシエチルから成る群から選択される負に帯電したモノマー類を含んで成る、前記［２０］に記載の複合材料、
［２２］一種又はそれ以上の親水性モノマーが、正に帯電したモノマー群を含んで成る、前記［１８］に記載の複合材料、
［２３］一種又はそれ以上の親水性モノマーが、メタクリルアミドプロピルトリメチルアンモニウムクロライド（ＭＡＰＴＡＣ）、アクリルアミドプロピルトリメチルアンモニウムクロライド（ＡＰＴＡＣ）、２−メタクリルオキシエチルトリメチルアンモニウムクロライド、メタクリロイルコリンメチルスルフェート、アクリル酸２−Ｎ−モルホリノエチル、メタクリル酸２−Ｎ−モルホリノエチル、１−ビニルイミダゾール、２又は４−ビニルピリジン、２−アクリルオキシエチルトリメチルアンモニウムクロライド、２−アミノエチルメタクリル酸ハイドロクロライド、Ｎ−（３−アミノプロピル）メタクリルアミドハイドロクロライド、メタクリル酸２−（ｔｅｒｔ−ブチルアミノ）エチル、ジアリルアミン、ジアリルジメチルアンモニウムクロライド、メタクリル酸２−（Ｎ，Ｎ−ジエチルアミノ）エチル、２−（ジエチルアミノ）エチルスチレン、アクリル酸２−（Ｎ，Ｎ−ジメチルアミノ）エチル、Ｎ−［２−（Ｎ，Ｎ−ジメチルアミノ）エチル］メタクリルアミド、メタクリル酸２−（Ｎ，Ｎ−ジメチルアミノ）エチル、及びＮ−［３−（Ｎ，Ｎ−ジメチルアミノ）プロピル］アクリルアミド（メタクリルアミド）から成る群から選択される正に帯電したモノマー類である、前記［２２］に記載の複合材料、
［２４］一種又はそれ以上の親水性モノマーが、中性のモノマー群を含んで成る、前記［１８］に記載の複合材料、
［２５］一種又はそれ以上の親水性モノマーが、メタクリル酸４−ヒドロキシブチル、アクリル酸（メタクリル酸）２−ヒドロキシルエチル、Ｎ−（２−ヒドロキシプロピル）メタクリルアミド、アクリル酸（メタクリル酸）ヒドロキシプロピル、アクリルアミド（メタクリルアミド）、Ｎ−メタクリロイルモルホリン、Ｎ−メチルメタクリルアミド、Ｎ−メチロールアクリルアミド、モノアクリコキシエチルホスフェート、１，１，１−トリメチロールプロパンジアリルエーテル、１，１，１−トリメチロールプロパンモノアリルエーテル、モノメタクリル酸ポリ（エチレングリコール）、モノメタクリル酸ポリ（プロピレングリコール）、Ｎ−イソプロピルアクリルアミド、Ｎ−ビニルカプロラクタム、Ｎ−ビニルホルムアミド、ビニル−４−ヒドロキシブチルエーテル、Ｎ−ビニル−Ｎ−メタセトアミド、ビニルメチルスルホン、Ｎ−ビニル−２−ピロリドン、Ｎ−ビニルウレア、アクリルアミド、Ｎ−アクリロイルモルホリン、Ｎ−アクリロイルトリ（ヒドロキシメチル）メチルアミン、ジエチルアクリルアミド、Ｎ，Ｎ−ジエチルメタクリルアミド、Ｎ，Ｎ−ジメチルアクリルアミド、Ｎ，Ｎ−ジメチルメタクリルアミド、モノアクリル酸グリセリン、モノメタクリル酸グリセリン、アクリル酸２−（２−エトキシエトキシ）エチル及びアクリル酸テトラヒドロフルフリルから成る群から選択される中性のモノマー群を含んで成る、前記［２４］に記載の複合材料、
［２６］ランダムコポリマーが、更に一種又はそれ以上の反応性モノマーを含んで成る、前記［１８］に記載の複合材料、
［２７］一種又はそれ以上の反応性モノマーが、無水メタクリル酸、ビニルアズラクトン、無水アクリル酸、アリルグリシジルエーテル、無水アリルコハク酸、アクリル酸２−シンナモイルオキシエチル、メタクリル酸シンナミル、無水シトラコン酸及びアクリル酸グリシジルから成る群から選択される、前記［２６］に記載の複合材料、
［２８］親水性モノマーと疎水性モノマーとのランダムコポリマーが、ポリ（２−アクリルアミド−２−メチルプロパンスルホン酸−コ−Ｎ−ｔ−ブチルアクリルアミド）、ポリ（Ｎ−ビニルホルムアミド−コ−Ｎ−ｔ−ブチルアクリルアミド）、ポリ（２−アクリルアミドプロパン−トリメチルアンモニウムクロライド−コ−Ｎ−ｔ−ブチルアクリルアミド）、ポリ（メタクリルアミドプロパン−トリメチルアンモニウムクロライド−コ−Ｎ−ｔ−ブチルアクリルアミド）、ポリ（２−アクリルアミド−２−メチルプロパンスルホン酸−コ−メチルメタクリル酸）ポリ（Ｎ−ビニルホルムアミド−コ−コ−メチルメタクリル酸）、ポリ（２−アクリルアミドプロパン−トリメチルアンモニウムクロライド−コ−メチルメタクリル酸）及びポリ（メタクリルアミドプロパン−トリメチルアンモニウムクロライド−コ−メタクリル酸メチル）から成る群から選択される、前記［１８］に記載の複合材料、
［２９］第二のポリマー層が、架橋ゲルポリマーを含んで成る、前記［１］乃至［２８］の内のいずれか一項に記載の複合材料、
［３０］第二のポリマー層が、エチレンジアミン、４−スチレンスルホン酸、ビニルアルコール、アクリル酸、ジアリルジメチルアンモニウムクロライド、アクリルアミドやビニルプロリドン、２−アクリルオキシエチルトリメチルアンモニウムクロライド、Ｎ−アクロイルトリス（ヒドロキシメチル）メチルアミン、２−アミノエチルメタクリレート塩酸塩、Ｎ−（３−アミノプロピル）メタクリルアミド塩酸塩、Ｎ，Ｎ−ジエチルアクリルアミド、Ｎ，Ｎ−ジメチルアクリルアミド、アクリル酸とメタクリル酸（Ｎ，Ｎ−ジメチルアミノ）エチル、Ｎ−［３−（Ｎ，Ｎ−ジメチルアミノ）プロピル］メタクリルアミド、Ｎ，Ｎ−ジメチルアクリルアミド、アクリル酸ｎ−ドデシル、メタクリル酸ｎ−ドデシル、アクリル酸とメタクリル酸２−（２−エトキシエトキシ）エチル、アクリル酸とメタクリル酸２、３−ジヒドロキシプロピル、アクリル酸とメタクリル酸グリシジル、アクリル酸とメタクリル酸ｎ−へプチル、アクリル酸とメタクリル酸１−ヘキサデシル、アクリル酸とメタクリル酸２−ヒドロキシエチル、Ｎ−（２−ヒドロキシプロピル）メタクリルアミド、アクリル酸とメタクリル酸ヒドロキシプロピル、メタクリルアミド、無水メタクリル酸、メタクリルオキシエチルトリメチルアンモニウムクロライド、アクリル酸とメタクリル酸２−（２−メトキシ）エチル、Ｎ−イソープロピルアクリルアミド、４−ビニルピリジン、ビニルスルホン酸、Ｎ−ビニル-２−ピロリドン、ポリ（エチレンイミン）（ＰＥＩ）、ポリ（４−スチレンスルホン酸）、ポリ（ビニルアルコール（ＰＶＡ）、ポリ（アクリル酸）（ＰＡＡ）、ポリ（ジアリルメチルアンモニウムクロライド）（ＰＤＡＤＭＡＣ）、ポリアクリルアミド（ＰＡｃＡｍ）及びポリビニルピロリドン（ＰＶＰＲ）から成る群から選択される一種のモノマー又はポリマーを含んで成る、前記［１］乃至［２８］の内のいずれか一項に記載の複合材料、
［３１］第二のポリマー層が、第一のポリマー層に共有結合している、前記［１］乃至［３０］の内のいずれか一項に記載の複合材料、
［３２］第一のポリマー層を形成するポリマーは、分子量が約５，０００から約５００，０００ｇ／ｍｏｌまでである、前記［１］乃至［３１］の内のいずれか一項に記載の複合材料、
［３３］第二のポリマー層を形成するポリマーは、分子量が約５，０００から約５００，０００ｇ／ｍｏｌまでである、前記［１］乃至［３１］の内のいずれか一項に記載の複合材料、
［３４］支持部材の平均孔径が０．１から３０μｍまでであり、また気孔率が６０から９０％までである、前記［１］乃至［３３］の内のいずれか一項に記載の複合材料、
［３５］支持部材が、フラットシート、中空チューブファイバー又はチューブ状膜の形状である、前記［１］乃至［３４］の内のいずれか一項に記載の複合材料、
［３６］支持部材が、厚さが１０から１０００μｍまでのフラットシート形状である、前記［１］乃至［３４］の内のいずれか一項に記載の複合材料、
［３７］少なくとも一つの追加のポリマー層を含んで成り、追加の各層が既存に展着・形成されたポリマー層を持続的にコートする、前記［１］乃至［３６］の内のいずれか一項に記載の複合材料、
［３８］下記工程を含んで成る複合材料の製造方法：
（ａ）疎水性及び親水性の双方を有する第一のポリマーで多孔性支持部材の細孔壁面をコートして第一のポリマー層を形成する工程、及び
（ｂ）前記第一のポリマーより親水性が高い第二のポリマーで前記第一のポリマー層をコートして、第二のポリマー層を形成する工程、
［３９］第一のポリマー層と第二のポリマー層との間に一つの結合を形成する工程を含んで成る、前記［３８］に記載の方法、
［４０］第一のポリマー層が、第一のポリマーのための溶媒と第一のポリマーとを含んで成る溶液を多孔性支持部材に適用し、次いで前記溶液を水又は水性溶液に接触させて前記第一のポリマーを溶液から沈降させることによって形成される、前記［３８］又は［３９］に記載の方法、
［４１］第一のポリマー層が、第一のポリマーのための溶媒と第一のポリマーとを含んで成る溶液を多孔性支持部材に適用し、次いで前記溶媒を蒸発させることによって形成される、前記［３８］又は［３９］に記載の方法、
［４２］第一のポリマー層が、第二のポリマー層の適用の前、その過程又はその後に架橋される、前記［３８］乃至［４１］の内のいずれか一項に記載の方法、
［４３］第一のポリマーが、ゲルポリマーである、前記［３８］乃至［４２］の内のいずれか一項に記載の方法、
［４４］ゲルポリマーが、実質的に水不溶性のであるが水膨潤可能である、前記［４３］に記載の方法、
［４５］ゲルポリマーが、約１２から約４０までの親和性パラメーターｄ０（Ｈ２Ｏ）を有する、前記［４３］に記載の方法、
［４６］ゲルポリマーが、約１２から約２５までの親和性パラメーターｄ０（Ｈ２Ｏ）を有する、前記［４３］に記載の方法、
［４７］第一のポリマー層が、非架橋である、前記［３８］に記載の方法、
［４８］第一のポリマー層が、架橋されている、前記［３８］に記載の方法、
［４９］ポリマーゲルが、セルロース誘導体、ポリエステル、ポリアミド、ポリアクリ酸エステル、ポリ（エチレン−コ−ビニルアルコール）（ＥＶＡＬ）、ポリ（エチレン−コ−アリルアルコール）、ポリヒドロキシスチレン（ポリ（４−ビニルフェノール）、ポリ（ビニルアルコール）４０％加水分解物（Ｍｏｗｉｏｌ４０−８８）、部分的帯電ポリマー、中性モノマーと帯電モノマーとのコポリマー又は親水性モノマーと疎水性モノマーとのランダムコポリマーである、前記［４３］に記載の方法、
［５０］ゲルポリマーが、酢酸セルロース、酢酸セルロースブチレート、酢酸セルロースプロピオネート、２−ヒドロキシエチルセルロース及びエチルセルロースから成る群から選択されるセルロース誘導体である、前記［４９］に記載の方法、
［５１］ゲルポリマーが、アセチル化度が約２９から約６１％である酢酸セルロースである、前記［５０］に記載の方法、
［５２］ゲルポリマーが、ポリ（エチレンアジペート）、ポリエチレングリコールテレフタレート、ポリ（Ｌ−ラクチド）、ポリ（ＤＬ−ラクチド）及びポリ（ＤＬ−ラクチド−コ−グリコリド）から成る群から選択されるポリエステルである、前記［４９］に記載の方法、
［５３］ゲルポリマーが、ポリ（ヘキサメチレンアジパミド）（ナイロン６／６）及びポリ（ヘキサメチレンセバカミド）（ナイロン６／１０）から成る群から選択されるポリアミドである、前記［４９］に記載の方法、
［５４］ゲルポリマーが、ポリ（メタクリル酸２−ヒドロキシエチル）及びポリ（メタクリル酸２−ヒドロキシプロピル）から成る群から選択されるポリアクリル酸エステルである、前記［４９］に記載の方法、
［５５］ゲルポリマーが、エチレン含量が約２７から約４４モル％であるポリ（エチレン−コ−ビニルアルコール）である、前記［４９］に記載の方法、
［５６］ゲルポリマーが、スルホン化ポリ（エーテル−エーテル−ケトン）（Ｓ−ＰＥＥＫ；＜８６％スルホン化）、スルホン化ポリ（フェニレンオキシド）（Ｓ−ＰＰＯ；＜７０％スルホン化）、スルホン化ポリスルホン（Ｓ−ＰＳ；＜７０％スルホン化）、スルホン化ポリ（エーテルスルホン）（ＳＰＥＳ；＜７０％スルホン化）、スルホン化ポリスチレン（ＳＰＳｔ；＜７０％スルホン化）、アミノ化ポリスルホン（＜７０％アミノ化）、アミノ化ポリ（フェニレンオキシド）（Ｑ−ＰＰＯ；＜７０％アミノ化）、アミノ化ポリ（ビニルベンジルクロライド）（ＡＰＶＢ；＜７０％アミノ化）、部分的にプロトン化又はアルキル化したポリ（４−ビニルピリジン）（Ｑ−Ｐ４ＶＰ；＜３０％プロトン化又はアルキル化）から成る群から選択される部分帯電ポリマーである、前記［４９］に記載の方法、
［５７］ゲルポリマーが、スルホン化ポリ（フェニレンオキサイド）である、前記［５６］に記載の方法、
［５８］ゲルポリマーが、中性モノマーと帯電モノマーとのコポリマーであるポリ（エチレン−コ−アクリル酸）である、前記［４９］に記載の方法、
［５９］ゲルポリマーが、一種又はそれ以上の親水性モノマーと一種又はそれ以上の疎水性モノマーとのランダムコポリマーである、前記［４９］に記載の方法、
［６０］一種又はそれ以上の疎水性モノマーが、アクリル酸ｎ−ヘキシル、メタクリル酸ｎ−ヘプチル、メタクリル酸１−ヘキサデシル、メタクリル酸メチル、スチレン、２、３又は４−メチルスチレン、アクリル酸ｎ−ミリスチル、Ｎ−ｔｅｒｔ−ブチルアクリルアミド、Ｎ−（ｎ−オクタデシル）アクリルアミド、Ｎ−ｔｅｒｔ−オクチルアクリルアミド、メタクリル酸ｎ−オクチル、アクリル酸ｎ−プロピル、メタクリル酸イソプロピル、メタクリル酸ｎ−プロピル、アクリル酸ステアリル、メタクリル酸３，３，５−トリメチルシクロヘキシル、アクリル酸ウンデシル、メタクリル酸ウンデシル、酪酸ビニル、ラウリン酸ビニル、ビニルオクタデシルエーテル、ビニルイソオクチルエーテル、ステアリン酸ビニル、メタクリル酸ｔｅｒｔ−アミル、Ｎ−ベンジルメタクリルアミド、アクリル酸（メタクリル酸）イソ、ｓｅｃ−、ｔｅｒｔ−又はｎ−ブチル、Ｎ−シクロヘキシルアクリルアミド、アクリル酸（メタクリル酸）シクロヘキシル、アクリル酸（メタクリル酸）ｎ−又はイソ―デシル、イタコン酸ジ（ｎ−ブチル）、Ｎ−ジフェニルメチルアクリルアミド、Ｎ−ドデシルメタクリルアミド、メタクリル酸ｎ−ドデシル、メタクリル酸２−エチルブチル、アクリル酸２−エチルヘキシル、Ｎ−エチルメタクリルアミド、アクリル酸イソオクチル、アクリル酸イソトリデシル及びアクリル酸イソボルニルから成る群から選択される、前記［５９］に記載の方法、
［６１］一種又はそれ以上の親水性モノマーが、負に帯電したモノマー群を含んで成る、前記［５９］に記載の方法、
［６２］一種又はそれ以上の親水性モノマーが、２−アクリルアミド−２−メチルプロパンスルホン酸、スルホン酸ナトリウム、ビニルスルホン酸、アクリルアミドグリコール酸、メタクリル酸、アクリル酸、イタコン酸、２−プロペン−ｓ−スルホン酸、アクリル酸ナトリウム、メタクリル酸２−スルホンエチル、アクリル酸３−スルホプロピル、メタクリル酸３−スルホプロピル、ビニル安息香酸、ビニルスルホン酸、及びアクリル酸２−カルボキシエチルから成る群から選択される負に帯電したモノマー類を含んで成る、前記［６１］に記載の方法、
［６３］一種又はそれ以上の親水性モノマーが、正に帯電したモノマー群を含んで成る、前記［５９］に記載の方法、
［６４］一種又はそれ以上の親水性モノマーが、メタクリルアミドプロピルトリメチルアンモニウムクロライド（ＭＡＰＴＡＣ）、アクリルアミドプロピルトリメチルアンモニウムクロライド（ＡＰＴＡＣ）、２−メタクリルオキシエチルトリメチルアンモニウムクロライド、メタクリロイルコリンメチルスルフェート、アクリル酸２−Ｎ−モルホリノエチル、メタクリル酸２−Ｎ−モルホリノエチル、１−ビニルイミダゾール、２又は４−ビニルピリジン、２−アクリルオキシエチルトリメチルアンモニウムクロライド、２−アミノエチルメタクリル酸ハイドロクロライド、Ｎ−（３−アミノプロピル）メタクリルアミドハイドロクロライド、メタクリル酸２−（ｔｅｒｔ−ブチルアミノ）エチル、ジアリルアミン、ジアリルジメチルアンモニウムクロライド、メタクリル酸２−（Ｎ，Ｎ−ジエチルアミノ）エチル、２−（ジエチルアミノ）エチルスチレン、アクリル酸２−（Ｎ，Ｎ−ジメチルアミノ）エチル、Ｎ−［２−（Ｎ，Ｎ−ジメチルアミノ）エチル］メタクリルアミド、メタクリル酸２−（Ｎ，Ｎ−ジメチルアミノ）エチル、及びＮ−［３−（Ｎ，Ｎ−ジメチルアミノ）プロピル］アクリルアミド（メタクリルアミド）から成る群から選択される正に帯電したモノマー類である、前記［６３］に記載の方法、
［６５］一種又はそれ以上の親水性モノマーが、中性のモノマー群を含んで成る、前記［５９］に記載の方法、
［６６］一種又はそれ以上の親水性モノマーが、メタクリル酸４−ヒドロキシブチル、アクリル酸（メタクリル酸）２−ヒドロキシルエチル、Ｎ−（２−ヒドロキシプロピル）メタクリルアミド、アクリル酸（メタクリル酸）ヒドロキシプロピル、アクリルアミド（メタクリルアミド）、Ｎ−メタクリロイルモルホリン、Ｎ−メチルメタクリルアミド、Ｎ−メチロールアクリルアミド、モノアクリコキシエチルホスフェート、１，１，１−トリメチロールプロパンジアリルエーテル、１，１，１−トリメチロールプロパンモノアリルエーテル、モノメタクリル酸ポリ（エチレングリコール）、モノメタクリル酸ポリ（プロピレングリコール）、Ｎ−イソプロピルアクリルアミド、Ｎ−ビニルカプロラクタム、Ｎ−ビニルホルムアミド、ビニル−４−ヒドロキシブチルエーテル、Ｎ−ビニル−Ｎ−メタセトアミド、ビニルメチルスルホン、Ｎ−ビニル−２−ピロリドン、Ｎ−ビニルウレア、アクリルアミド、Ｎ−アクリロイルモルホリン、Ｎ−アクリロイルトリ（ヒドロキシメチル）メチルアミン、ジエチルアクリルアミド、Ｎ，Ｎ−ジエチルメタクリルアミド、Ｎ，Ｎ−ジメチルアクリルアミド、Ｎ，Ｎ−ジメチルメタクリルアミド、モノアクリル酸グリセリン、モノメタクリル酸グリセリン、アクリル酸２−（２−エトキシエトキシ）エチル及びアクリル酸テトラヒドロフルフリルから成る群から選択される中性のモノマー群を含んで成る、前記［６５］に記載の方法、
［６７］ランダムコポリマーが、更に一種又はそれ以上の反応性モノマーを含んで成る、前記［５９］に記載の方法、
［６８］一種又はそれ以上の反応性モノマーが、無水メタクリル酸、ビニルアズラクトン、無水アクリル酸、アリルグリシジルエーテル、無水アリルコハク酸、アクリル酸２−シンナモイルオキシエチル、メタクリル酸シンナミル、無水シトラコン酸及びアクリル酸グリシジルから成る群から選択される、前記［６７］に記載の方法、
［６９］親水性モノマーと疎水性モノマーとのランダムコポリマーが、ポリ［２−アクリルアミド−２−メチルプロパンスルホン酸−コ−Ｎ−ｔ−ブチルアクリルアミド）、ポリ（Ｎ−ビニルホルムアミド−コ−Ｎ−ｔ−ブチルアクリルアミド）、ポリ（２−アクリルアミドプロパン−トリメチルアンモニウムクロライド−コ−Ｎ−ｔ−ブチルアクリルアミド）、ポリ（メタクリルアミドプロパン−トリメチルアンモニウムクロライドコ−Ｎ−ｔ−ブチルアクリルアミド）、ポリ（２−アクリルアミド−２−メチルプロパンスルホン酸−コ−メチルメタクリル酸）ポリ（Ｎ−ビニルホルムアミド−コ−コ−メチルメタクリル酸）、ポリ（２−アクリルアミドプロパン−トリメチルアンモニウムクロライド−コ−メチルメタクリル酸）及びポリ（メタクリルアミドプロパン−トリメチルアンモニウムクロライド−コ−メタクリル酸メチル）から成る群から選択される、前記［５９］に記載の方法、
［７０］第二のポリマー層が、架橋ゲルポリマーを含んで成る、前記［３８］乃至［６９］の内のいずれか一項に記載の方法、
［７１］第二のポリマー層が、エチレンイミン、4−スチレンスルホン酸、ビニルアルコール、アクリル酸、ジアリルジメチルアンモニウムクロライド、アクリルアミドやビニルピロリドン、２−アクリルオキシエチルトリメチルアンモニウムクロライド、Ｎ−アクリロイルトリス（ヒドロキシメチル）メチルアミン、２−アミノエチルメタクリレート塩酸塩、Ｎ−（３−アミノプロピル）メタクリルアミド塩酸塩、Ｎ，Ｎ−ジエチルアクリルアミド、Ｎ，Ｎ−ジメチルアクリルアミド、アクリル酸とメタクリル酸２−（Ｎ，Ｎ−ジメチルアミノ）エチル、Ｎ−［3−（Ｎ，Ｎ−ジメチルアミノ）プロピル］メタクリルアミド、Ｎ，Ｎ−ジメチルアクリルアミド、アクリル酸ｎ−ドデシル、メタクリル酸ｎ−ドデシル、アクリル酸とメタクリル酸２−（２−エトキシエトキシ）エチル、アクリル酸とメタクリル酸２、３−ジヒドロキシプロピル、アクリル酸とメタクリル酸グリシジル、アクリル酸とメタクリル酸ｎ−へプチル、アクリル酸とメタクリル酸１−ヘキサデシル、アクリル酸とメタクリル酸２−ヒドロキシエチル、Ｎ−（２−ヒドロキシプロピル）メタクリルアミド、アクリル酸とメタクリル酸ヒドロキシプロピル、メタクリルアミド、無水メタクリル酸、メタクリルオキシエチルトリメチルアンモニウムクロライド、アクリル酸とメタクリル酸２−（２−メトキシ）エチル、Ｎ−イソープロピルアクリルアミド、４−ビニルピリジン、ビニルスルホン酸、Ｎ−ビニル-２−ピロリドン、ポリ（エチレンイミン）（ＰＥＩ）、ポリ（４−スチレンスルホン酸）、ポリ（ビニルアルコール）（ＰＶＡ）、ポリ（アクリル酸）（ＰＡＡ）、ポリ（ジアリルメチルアンモニウムクロライド）（ＰＤＡＤＭＡＣ）、ポリアクリルアミド（ＰＡｃＡｍ）及びポリビニルピロリドン（ＰＶＰＲ）から成る群から選択される一種のモノマー又はポリマーを含んで成る、前記［３８］乃至［６９］の内のいずれか一項に記載の方法、
［７２］第二のポリマー層が、第一のポリマー層に共有結合している、前記［３８］乃至［７１］の内のいずれか一項に記載の方法、
［７３］第一のポリマー層を形成するポリマーは、分子量が約５，０００から約５００，０００ｇ／ｍｏｌまでである、前記［３８］乃至［７２］の内のいずれか一項に記載の方法、
［７４］第二のポリマー層を形成するポリマーは、分子量が約５，０００から約５００，０００ｇ／ｍｏｌまでである、前記［３８］乃至［７２］の内のいずれか一項に記載の方法、
［７５］支持部材の平均孔径が０．１から３０μｍまでであり、また気孔率が６０から９０％までである、前記［３８］乃至［７４］の内のいずれか一項に記載の方法、
［７６］支持部材が、フラットシート、中空チューブファイバー又はチューブ状膜の形状である、前記［３８］乃至［７５］の内のいずれか一項に記載の方法、
［７７］支持部材が、厚さが１０から１０００μｍまでのフラットシート形状である、、前記［３８］乃至［７５］の内のいずれか一項に記載の方法、
［７８］（ｃ）該第二のポリマー層を少なくとも一つの更なるポリマー層でコーティングする工程を更に含んで成る、前記［３８］乃至［７７］の内のいずれか一項に記載の方法、
［７９］一種の材料を含有する水溶液を前記［１］乃至［３７］の内のいずれか一項に記載の複合材料内を貫流させることから成る、一種の材料を水溶液から除去する方法、
［８０］前記［１］乃至［３７］の内のいずれか一項に記載の複合材料を含んで成る濾過装置、
［８１］膜バイオリアクターである、前記［８０］に記載の濾過装置、および
［８２］前記［１］乃至［３７］の内のいずれか一項に記載の複合材料を含んで成る限外濾過膜、
に関する。